(57)【特許請求の範囲】
【請求項１】
基材シートの一面にウレタン系接着剤層を介して金属薄膜層が積層一体化されていると共に、上記金属薄膜層上にはアクリル系樹脂シートが積層一体化され、上記基材シートの他面には粘着剤層が積層一体化されていることを特徴とする装飾シート。
【請求項２】
アクリル系樹脂シートの厚みが１〜２０μｍであると共に、基材シートの厚みが２０〜１１０μｍであることを特徴とする請求項１に記載の装飾シート。
【請求項３】
基材シートは、塩化ビニル系樹脂を主成分とすることを特徴とする請求項１に記載の装飾シート。
【請求項４】
基材シートと金属薄膜層とがドライラミネート法によってウレタン系接着剤層を介して一体化されてなることを特徴とする請求項１に記載の装飾シート。
【請求項５】
アクリル系樹脂シートが硬化剤を含有していることを特徴とする請求項１に記載の装飾シート。
【請求項６】
アクリル系樹脂シートが、アクリル系樹脂１００重量部に対して硬化剤０．１〜３重量部を含有していることを特徴とする請求項５に記載の装飾シート。
【発明の詳細な説明】
【技術分野】
【０００１】
本発明は、自動車、オートバイ、家電製品などの外面に貼着して使用される装飾シートに関する。
【背景技術】
【０００２】
装飾シートとしては、塩化ビニル樹脂、アクリル系樹脂、フッ素系樹脂などからなる樹脂フィルムの一面に、粘着剤層が形成されてなるものが知られている。上記装飾シートは、その粘着剤層を装飾を施したい材料に貼着させて、上記樹脂フィルムの色や模様により装飾効果を発揮させるものであり、近年塗装に代わり、自動車、オートバイ、家電製品などの装飾分野、広告、看板、ラベル・ステッカー類などのディスプレイ分野、ラッピングバスなどのフリートマーキング分野などに使用されるようになっている。
【０００３】
このような装飾シートとしては、保護フィルム層が、粘着剤層（１）を介してマーキングフィルム層に積層されてなることを特徴とするマーキングフィルム積層シートが提案されている。そして、このマーキングフィルム積層シートにおける、上記保護フィルム層がポリオレフィン系樹脂フィルムからなり、上記粘着剤層（１）がエチレン−酢酸ビニル共重合体、エチレン−エチルアクリレート共重合体及びエチレン−メチルアクリレート共重合体から選ばれた少なくとも一種の樹脂からなることが好ましいことが開示されている。
【０００４】
しかしながら、上記マーキングフィルム積層シートは、外観を変化させることなく曲率の大きな面に追従させた状態で貼着するのが困難であるため、自動車やオートバイの車体などの曲率の大きな曲面を有する被着体への貼着に適していなかった。
【０００５】
又、曲面への追従性に優れた装飾シートとしては、特許文献２に、ウレタン樹脂フィルム層を二層構成とし、その上層の架橋型ウレタン樹脂よりなるフィルム層表面に金属蒸着膜を形成した金属蒸着ウレタンフィルムであって、上記架橋型フィルム層の１００％モジュラスが、５〜３０ＭＰａであることを特徴とする金属蒸着ウレタンフィルムが提案されている。
【０００６】
しかしながら、上記金属蒸着ウレタンフィルムは、表面に傷がつきやすいため、装飾性が損なわれたり、汚れが落ちにくくなりやすいという問題点があった。又、上記金属蒸着ウレタンフィルムは、長期間ガソリン蒸気に曝されると、変色・変質したり、層間剥離が発生するため、自動車やオートバイ用の装飾シートには不適であった。
【０００７】
そして、ガソリン蒸気の存在下での使用が可能で且つ曲面への追従性にも優れた装飾シートとしては、特許文献３に、塩化ビニル樹脂を含んでなる光透過性被覆フィルム、飽和ポリエステル又はアミノエチル化樹脂を含んでなる層と、シロキサン結合を分子内に有するポリエステル又はシロキサン結合を分子内に有するポリエステル単位を含むポリウレタン樹脂を含んでなる層とを含んでなる光透過性結合層及び金属層がこの順に積層一体化されてなる装飾性シートが提案されている。
【０００８】
しかしながら、上記装飾性シートは、充分な金属光沢が得られず、装飾性に劣ることがあった。
【０００９】
【特許文献１】特開平８−１１８５３１号公報
【特許文献２】特開２００４−２９９１９０号公報
【特許文献３】特開平１１−２０７８６３号公報
【発明の開示】
【発明が解決しようとする課題】
【００１０】
本発明は、充分な金属光沢を有し且つ曲面への追従性、耐候性及び耐薬品性に優れた装飾シートを提供する。
【課題を解決するための手段】
【００１１】
本発明の装飾シートは、基材シートの一面にウレタン系接着剤層を介して金属薄膜層が積層一体化されていると共に、上記金属薄膜層上にはアクリル系樹脂シートが積層一体化され、上記基材シートの他面には粘着剤層が積層一体化されていることを特徴とする。
【００１２】
そして、上記装飾シートにおいて、アクリル系樹脂シートの厚みが１〜２０μｍであると共に、基材シートの厚みが２０〜１１０μｍであることを特徴とする。
【００１３】
又、上記装飾シートにおいて、基材シートは、塩化ビニル系樹脂を主成分とすることを特徴とする。
【００１４】
更に、上記装飾シートにおいて、基材シートと金属薄膜層とがドライラミネート法によってウレタン系接着剤層を介して一体化されてなることを特徴とする。
【００１５】
そして、上記装飾シートにおいて、アクリル系樹脂シートが硬化剤を含有していることを特徴とする。
【００１６】
更に、上記装飾シートにおいて、アクリル系樹脂シートが、アクリル系樹脂１００重量部に対して硬化剤０．１〜３重量部を含有していることを特徴とする。
【発明の効果】
【００１７】
本発明の装飾シートは、アクリル系樹脂シートを有しており、このアクリル系樹脂シートは、透明性及び耐候性に優れていることから、アクリル系樹脂シートを透して金属薄膜層を良好に視認することができ優れた金属光沢を発揮し、装飾性に優れた装飾シートとして自動車、オートバイ、家電製品など様々な用途に好適に使用される。
【００１８】
又、上記装飾シートは、柔軟性にも優れていることから、曲面への追従性に優れており、曲率の大きな面を有する被着体にも好適に使用することができる。
【００１９】
更に、上記装飾シートは、耐候性に優れたアクリル系樹脂シートを有しており、変色したり光沢感が損なわれたりすることは殆どなく、又、ウレタン系接着剤層も耐薬品性に優れているため、ガソリン蒸気などの薬品に曝されてもウレタン系接着剤層は劣化されにくく、金属薄膜層と基材層とが層間剥離するようなことはなく長期間に亘って使用することができる。
【発明を実施するための最良の形態】
【００２０】
本発明の装飾シートの一例を図面を参照しながら説明する。装飾シートＡは、基材シート１の一面にウレタン系接着剤層２を介して金属薄膜層３が積層一体化されていると共に、上記金属薄膜層３上にはアクリル系樹脂シート４が積層一体化され、上記基材シート１の他面には粘着剤層５が積層一体化されている。
【００２１】
本発明の装飾シートＡには、装飾シートの機械的強度を担保し、被着体に貼着させる際の作業性を向上させる目的で基材シート１を有している。この基材シート１としては、特に限定されず、例えば、塩化ビニル系樹脂シート、アクリル系樹脂シート、プロピレン系樹脂シートなどの合成樹脂シートが挙げられ、自動車やオートバイの車体などの曲率の大きな曲面を有する被着体への貼着が良好であることから、塩化ビニル系樹脂シートが好ましい。塩化ビニル系樹脂シートには塩化ビニル樹脂が５０重量％以上含有されている限り、他の樹脂が含有されていてもよい。
【００２２】
そして、上記塩化ビニル系樹脂シートを構成する塩化ビニル系樹脂としては、特に限定されず、例えば、塩化ビニルモノマーの単独重合体、塩化ビニルモノマーとこれと共重合可能な他のモノマーとの共重合体などが挙げられる。
【００２３】
なお、上記塩化ビニルモノマーと共重合可能な他のモノマーとしては、特に限定されず、例えば、酢酸ビニルモノマー、ウレタンモノマー、エチレンモノマーなどが挙げられる。
【００２４】
又、上記塩化ビニル系樹脂シートには、その柔軟性を向上させる目的で、アジピン酸ポリエステル系可塑剤が含有されるのが好ましい。
【００２５】
そして、上記塩化ビニル系樹脂シートに含有されるアジピン酸ポリエステル系可塑剤としては、特に限定されず、アジピン酸エステルモノマーを単独重合又は共重合してなるアジピン酸ポリエステル樹脂、アジピン酸エステルモノマーとこれと共重合可能な他のモノマーとの共重合体が挙げられる。
【００２６】
又、上記アジピン酸エステルモノマーは、アジピン酸をアルコール類でエステル化してなるものである。上記エステル化に用いられるアルコール類としては、プロピレングリコール、１，３−ブチレングリコールなどが挙げられる。
【００２７】
そして、上記アジピン酸ポリエステル系可塑剤の市販品としては、例えば、旭電化社から市販されている、商品名「アデカサイザーＰＮ−２５０」、「アデカサイザーＰＮ−２６０」、「アデカサイザーＰＮ−２８０」、「アデカサイザーＰＮ−３１０」、「アデカサイザーＰＮ−３５０」、「アデカサイザーＰＮ−４００」、「アデカサイザーＰＮ−４４６」、「アデカサイザーＰＮ−６０６」、「アデカサイザーＰＮ−６５０」、「アデカサイザーＰＮ−１０３０」、「アデカサイザーＰＮ−１４３０」、「アデカサイザーＰＮ−３０３０」、「アデカサイザーＰＮ−３１３０」などが挙げられる。これらのアジピン酸ポリエステル系可塑剤は、単独で用いられても、二種以上が併用されてもよい。
【００２８】
なお、可塑剤としては、上記アジピン酸ポリエステル系可塑剤以外に、アゼライン酸、セバチン酸、フタル酸などの二塩基酸をエステル化してなる二塩基酸エステルモノマーを重合してなる可塑剤や、一塩基酸をエステル化してなる一塩基酸エステルモノマーを重合してなる可塑剤なども市販されているが、塩化ビニル系樹脂シートには、これらの可塑剤の中でも、後述する粘着剤層への移行が発生しにくいアジピン酸ポリエステル系可塑剤を用いるのが好ましい。
【００２９】
即ち、上記アジピン酸ポリエステル系可塑剤は、塩化ビニル系樹脂シートから粘着剤層５へ移行しにくく、（１）塩化ビニル系樹脂シートの柔軟性が失われて、装飾シートの曲面への追従性が低下する、（２）粘着剤層が軟化されることにより、装飾シートの被着体に対する適度な粘着力が損なわれる、（３）粘着剤層が軟化されて凝集力が低下し、装飾シートを被着体から剥離させた際に被着体の表面に糊残りが生じるなどの問題を生じさせにくいため、塩化ビニル系樹脂シート中にアジピン酸ポリエステル系可塑剤が含有されてなる装飾シートは、被着体への適度な粘着力を有し、被着体から剥離させた際に被着体の表面に糊残りを生じにくいと共に、曲面への追従性に優れたものとなる。
【００３０】
そして、上記アジピン酸ポリエステル系可塑剤の重量平均分子量は１７００〜２５００が好ましく、１８００〜２４００がより好ましい。これは、アジピン酸ポリエステル系可塑剤の重量平均分子量が小さいと、アジピン酸ポリエステル系可塑剤が粘着剤層へ移行し、（１）塩化ビニル系樹脂シートの柔軟性が失われて、装飾シートの曲面への追従性が低下する、（２）粘着剤層が軟化されることにより、装飾シートの被着体に対する適度な粘着力が損なわれる、（３）粘着剤層が軟化されて凝集力が低下し、装飾シートを被着体から剥離させた際に被着体の表面に糊残りが生じるなどの問題が生じることがあるからである。一方、アジピン酸ポリエステル系可塑剤の重量平均分子量が大きいと、アジピン酸ポリエステル系可塑剤の粘度が高くなり、塩化ビニル系樹脂シートの製膜時において、塩化ビニル系樹脂シートを構成する樹脂組成物が均一に混練しにくくなって、塩化ビニル系樹脂シートの製膜が困難になることがあるからである。
【００３１】
ここで、上記アジピン酸ポリエステル系可塑剤の重量平均分子量は、光散乱法により測定された値をいう。なお、光散乱法とは、溶液中の分子に光が衝突した際に発生する光の散乱の強度が、その分子の質量に比例することを利用した重量平均分子量の分析方法である。上記光散乱法による重量平均分子量の測定には、光散乱光度計などが用いられる。
【００３２】
そして、上記塩化ビニル系樹脂シート中におけるアジピン酸ポリエステル系可塑剤の含有量は、塩化ビニル系樹脂１００重量部に対して、５〜１００重量部が好ましく、１０〜９０重量部がより好ましく、１５〜７０重量部が特に好ましい。これは、上記塩化ビニル系樹脂シート中におけるアジピン酸ポリエステル系可塑剤の含有量が少ないと、塩化ビニル系樹脂シートの柔軟性が低下し、特に冬場などの低温条件下では、装飾シートに縮みが生じて装飾性が低下し、或いは、装飾シートの曲面への追従性が低下して装飾シートを被着体に貼着させる際の作業性が低下することがあるからである。一方、アジピン酸ポリエステル系可塑剤の含有量が多いと、塩化ビニル系樹脂シートが柔らかくなり過ぎて、特に夏場などの高温条件下では装飾シートに延びが生じて装飾性が低下し、或いは、被着体に対する位置決めが困難となって装飾シートを被着体に貼着させる際の作業性が低下することがあるからである。
【００３３】
更に、上記塩化ビニル系樹脂シートには、その製膜時における変色を防止する目的で、下記式（１）で示されるアルキル錫メルカプト化合物が含有されるのが好ましい。
【００３４】
(Ｒ1)n−Ｓｎ−(ＳＣＨ2ＣＨ2ＣＯＯＲ2)4-n      ・・・式（１）
（式中、ｎは１又は２、Ｒ1は炭素数１〜８のアルキル基、Ｒ2は炭素数１〜８のアルキル基又は炭素数１〜８のアルキル基の誘導体）
【００３５】
上記式（１）において、Ｒ1は炭素数１〜８のアルキル基であり、例えば、メチル基、エチル基、プロピル基、ブチル基、ペンチル基、ヘキシル基、ヘプチル基、ノルマルオクチル基、２−エチルヘキシル基、イソオクチル基などが挙げられる。なお、上記式（１）において、ｎの値が２である場合、２つのＲ1は互いに同一でなくてもよい。
【００３６】
又、上記式（１）において、Ｒ2は炭素数１〜８のアルキル基又は炭素数１〜８のアルキル基の誘導体である。炭素数１〜８のアルキル基としては、上記Ｒ1と同様のものが挙げられ、その誘導体としては、ヒドロキシアルキル基、ヒドロキシアルキルオキシ基などが挙げられる。なお、上記式（１）において複数個存在するＲ2は、互いに同一でなくてもよい。
【００３７】
更に、上記塩化ビニル系樹脂シートには、その製膜時における変色を防止する目的で、有機亜リン酸エステルが含有されるのが好ましい。
【００３８】
上記塩化ビニル系樹脂シートの製膜方法としては、特に限定されず、例えば、溶液キャスティング法、カレンダー成形法などが挙げられ、溶液キャスティング法が好ましい。
【００３９】
そして、上記基材シート１の厚みは、薄いと、装飾シートの機械的強度が低下して、耐候性が低下することがある一方、厚いと、装飾シートの柔軟性が低下して、装飾シートの曲面への追従性が低下し、或いは、金属薄膜層にひび割れが生じることがあるので、２０〜１１０μｍが好ましく、３０〜７０μｍがより好ましい。
【００４０】
更に、上記基材シート１の一面には、装飾シートＡに金属光沢を付与し、その装飾性を高める目的で、ウレタン系接着剤層２を介して金属薄膜層３が積層一体化されている。ここで、基材シート１の一面に金属薄膜層３を積層一体化させるにあたってウレタン系接着剤を用いているのは、ウレタン系接着剤以外の接着剤を用いた場合、耐薬品性が不充分となり、ガソリン蒸気などの薬品により劣化されて、基材シート１と金属薄膜層３との間で層間剥離が発生しやすくなるからである。
【００４１】
上記ウレタン系接着剤としては、特に限定されず、例えば、ウレタンプレポリマーからなる主剤とポリイソシアネートからなる硬化剤とを混合させることにより、ウレタンプレポリマー中の水酸基とポリイソシアネート中のイソシアネート基がウレタン結合を形成して硬化する２液型ウレタン系接着剤などが挙げられる。
【００４２】
なお、上記２液型ウレタン系接着剤の市販品としては、三井化学ポリウレタン社から市販されている、商品名「タケラックＡ−６２６」、「タケラックＡ−５４３」などが挙げられる。
【００４３】
そして、金属薄膜層３を構成する金属としては、特に限定されず、例えば、アルミニウム、銀、クロム、金などが挙げられ、安価であることから、アルミニウムが好ましい。
【００４４】
又、金属薄膜層３の厚みは、薄いと、装飾シートの金属光沢が不充分になって装飾性が低下することがある一方、厚いと、金属薄膜層にひび割れが生じることがあるので、２００〜１０００Åが好ましく、４００〜８００Åがより好ましい。
【００４５】
そして、金属薄膜層３上にはアクリル系樹脂シート４が積層一体化されている。アクリル系樹脂シート４を構成するアクリル系樹脂としては、特に限定されず、例えば、（メタ）アクリル酸アルキルエステルモノマーを単独重合又は共重合してなる（メタ）アクリル酸アルキルエステル樹脂や、（メタ）アクリル酸アルキルエステルモノマーとこれと共重合可能な他のビニルモノマーとの共重合体などが挙げられ、（メタ）アクリル酸アルキルエステル樹脂が好ましい。なお、本発明において「（メタ）アクリル酸」とは、「メタクリル酸又はアクリル酸」を意味する。
【００４６】
又、上記（メタ）アクリル酸アルキルエステルモノマーとしては、特に限定されないが、アルキル基の炭素数が１〜１２の一級又は二級のアルキルアルコールと（メタ）アクリル酸とのエステル化反応により得られるものが好ましく、具体的には、（メタ）アクリル酸エチル、（メタ）アクリル酸ブチル、（メタ）アクリル酸−２−エチルヘキシル、（メタ）アクリル酸オクチルなどが挙げられ、（メタ）アクリル酸オクチルがより好ましい。なお、上記（メタ）アクリル酸アルキルエステルモノマーは、単独で用いられても、二種以上が併用されてもよい。
【００４７】
このように、装飾シートＡの最外層に透明性、柔軟性及び耐候性に優れたアクリル系樹脂シートを用いることにより、装飾シートＡは、アクリル系樹脂シート４を透して金属薄膜層３を充分に視認することができ優れた金属光沢を有していると共に、曲面への追従性に優れ、耐候性にも優れている。
【００４８】
なお、アクリル系樹脂シートの代わりに他の合成樹脂シートを使用した場合、例えば、塩化ビニル系樹脂シートを使用した場合は、塩化ビニル系樹脂シートに直接、金属を蒸着させることができないという問題が生じ、ポリエステル系樹脂シートを使用した場合は、装飾シートが耐候性に劣ったものとなるという問題が生じ、エチレン系樹脂を使用した場合は、装飾シートの金属光沢が不充分となり装飾シートの装飾性が劣ったものとなるという問題が生じる。
【００４９】
上記アクリル系樹脂シートには、アクリル系樹脂シートを架橋させて装飾シートＡの耐熱性を向上させる目的で、光硬化剤、熱硬化剤などの硬化剤が含有されるのが好ましい。
【００５０】
そして、上記光硬化剤としては、特に限定されず、例えば、２−ヒドロキシ−２−メチル−１−フェニルプロパン−１−オン、１−ヒドロキシシクロヘキシルフェニルケトン、１−（４−イソプロピルフェニル）−２−ヒドロキシ−２−メチルプロパン−１−オン、ベンジルジメチルケタール、２，４−ジエチルチオキサントンとｐ−ジメチルアミノ安息香酸エチルとの混合物、イソプロピルチオキサントンとｐ−ジメチルアミノ安息香酸エチルとの混合物などが挙げられる。なお、光硬化剤は、単独で用いられても、二種以上が併用されてもよい。
【００５１】
又、上記熱硬化剤としては、特に限定されないが、アミン及び／又はチオール基を含有する熱硬化剤が好ましい。上記アミン及び／又はチオール基を含有する熱硬化剤としては、例えば、１，３−ビス［ヒドラジノカルボノエチル−５−イソプロピルヒダントイン］やアジピン酸ジヒドラジドなどの有機酸ジヒドラジド化合物；ジシアンジアミド、グアニジン誘導体、１−シアノエチル−２−フェニルイミダゾール、Ｎ−［２−（２−メチル−１−イミダゾリル）エチル］尿素、２，４−ジアミノ−６−［２’−メチルイミダゾリル−（１’）］−エチル−ｓ−トリアジン、Ｎ，Ｎ’−ビス（２−メチル−１−イミダゾリルエチル）尿素、Ｎ，Ｎ’−（２−メチル−１−イミダゾリルエチル）−アジポアミド、２−フェニル−４−メチル−５−ヒドロキシメチルイミダゾール、２−イミダゾリン−２−チオール、２−２’−チオジエタンチオールなどのイミダゾール化合物；酸無水物と各種アミンとエポキシ樹脂との付加生成物などが挙げられる。なお、熱硬化剤は、単独で用いられても、二種以上が併用されてもよい。
【００５２】
そして、上記アクリル系樹脂シート中における硬化剤の含有量は、少ないと、アクリル系樹脂シートの硬さが不充分となって、装飾シートの耐熱性が低下することがある一方、多いと、アクリル系樹脂シートが硬くなり過ぎて、装飾シートの曲面への追従性が低下することがあるので、アクリル系樹脂１００重量部に対して、０．１〜３重量部が好ましく、０．５〜２重量部がより好ましい。
【００５３】
なお、上記硬化剤として、光硬化剤と熱硬化剤とが併用されてもよい。そして、光硬化剤と熱硬化剤とが併用された場合におけるアクリル系樹脂シート中の硬化剤の含有量は、光硬化剤と熱硬化剤の合計量とする。
【００５４】
更に、上記アクリル系樹脂シートの厚みは、薄いと、装飾シートの耐候性が低下することがある一方、厚いと、装飾シートの金属光沢が不充分となり、装飾シートの装飾性が低下することがあるので、１〜２０μｍが好ましく、３〜１０μｍがより好ましい。
【００５５】
そして、上記アクリル系樹脂シートの製膜方法としては、特に限定されず、例えば、アクリル系樹脂と硬化剤と溶剤とを含有してなる組成物を離型フィルムの離型処理面に塗布した後、好ましくは加熱することなく乾燥させて溶剤を蒸発、除去し、離型フィルムの離型処理面上にアクリル系樹脂シートを形成した後、離型フィルムを剥離、除去することによって製膜する方法が挙げられる。
【００５６】
又、基材シート１の他面には、装飾シートＡを被着体に貼着させるための粘着剤層５が積層一体化されている。上記粘着剤層５を構成する粘着剤としては、特に限定されず、例えば、アクリル系粘着剤、ゴム系粘着剤、シリコーン系粘着剤などが挙げられ、光や酸素に対して安定であることから、アクリル系粘着剤が好ましい。
【００５７】
次に、本発明の装飾シートＡの製造方法について説明する。上記装飾シートＡの製造方法としては、特に限定されず、例えば、アクリル系樹脂シートを上述のような要領で製膜し、このアクリル系樹脂シート４の一面に金属を蒸着させて金属薄膜層３を形成させる。
【００５８】
続いて、上記金属薄膜層３上にウレタン系接着剤を塗布した後、乾燥させることにより、金属薄膜層３上にウレタン系接着剤層２を形成させる。
【００５９】
ここで、上記金属薄膜層３上に塗布するウレタン系接着剤の量は、少ないと、金属薄膜層と基材シートとが層間剥離してしまうことがある一方、多いと、金属薄膜層にひび割れが生じることがあるので、乾燥後のウレタン系接着剤の重量にして０．５〜５．０ｇ／ｍ2が好ましい。
【００６０】
そして、アクリル系樹脂シート４、金属薄膜層３及びウレタン系接着剤層２がこの順に積層一体化されてなる重合シートと、予め製膜しておいた基材シート１とを、重合シートのウレタン系接着剤層２が基材シート１に対向した状態となるように重ね合わせて第一積層シートを作製し、この第一積層シートを一対のローラ間に供給して、上記第一積層シートをその厚み方向に加圧する、所謂ドライラミネート法により、アクリル系樹脂シート４、金属薄膜層３、ウレタン系接着剤層２及び基材シート１がこの順に積層一体化されてなる第二積層シートを作製する。
【００６１】
そして、第二積層シートの基材シート１の他面にリバースコータ法やホットメルトコート法などの汎用の方法により粘着剤を塗布、乾燥させて粘着剤層５を形成して装飾シートＡを製造することができる。
【００６２】
又、上記のように、基材シート１上に直接、粘着剤層５を形成させる方法の他に、離型フィルムの離型処理面上に、上述のような方法で粘着剤を塗布、乾燥させて粘着剤層５を形成させた粘着シートを作製し、この粘着シートと上記第二積層シートとを、粘着シートの粘着剤層５と第二積層シートの基材シート１とが対向した状態となるように重ね合わせて第三積層シートを作製し、この第三積層シートを一対のローラ間に供給して、第三積層シートをその厚み方向に加圧して積層一体化させることにより、粘着剤層５上に離型フィルムが剥離可能に積層されてなる装飾シートＡを得ることができる。
【００６３】
そして、上記粘着剤層５の厚みは、薄いと、装飾シートの被着体への粘着力が不充分になることがある一方、厚いと、装飾シートを被着体から剥離させた際に、粘着剤層が凝集破壊を起こして、被着体の表面に糊残りが生じることがあるので、１０〜５０μｍが好ましい。
【００６４】
なお、上記装飾シートＡを巻回状態にして保存する場合、アクリル系樹脂シート４と粘着剤層５とがくっついて、装飾シートＡを繰出すのが困難になることがあるので、粘着剤層５上に離型フィルムを剥離可能に積層一体化させ、或いは、アクリル系樹脂シート４の表面に離型処理を施しておくのが好ましい。
【実施例】
【００６５】
（実施例１）
塩化ビニル樹脂（鐘淵化学社製  商品名「ＰＳＨ１０」）１００重量部、アジピン酸ポリエステル系可塑剤（旭電化社製  商品名「アデカサイザーＰＮ−４４６」、重量平均分子量：１８００）３０重量部、アルキル錫メルカプト化合物（勝田化工社製  商品名「ＴＭ−１８１ＦＳＪ」、モノメチル錫トリス（ノルマルオクチル−３−メルカプトプロピオネート）{(ＣＨ3)−Ｓｎ−(ＳＣＨ2ＣＨ2ＣＯＯＣ8Ｈ17)3}と、ジメチル錫ビス（ノルマルオクチル−３−メルカプトプロピオネート）{(ＣＨ3)2−Ｓｎ−(ＳＣＨ2ＣＨ2ＣＯＯＣ8Ｈ17)2}との混合物）５重量部、有機亜リン酸エステル（勝田化工社製）２重量部、及び、ベンゾフェノン系紫外線吸収剤（旭電化社製  商品名「Ｍａｒｋ１４１３」）４重量部を均一に混練して組成物を作製し、この組成物を溶剤に溶解させてなる組成物溶液を、離型フィルムの離型処理面上に塗布し、乾燥させて溶剤を除去する、所謂溶液キャスティング法により、離型フィルムの離型処理面上に厚み５０μｍの塩化ビニル樹脂シートが形成されてなる塩化ビニル樹脂積層シートを得た。
【００６６】
次に、ウレタン系樹脂接着主剤（三井化学ポリウレタン社製  商品名「タケラックＡ−６２６」）と脂肪族硬化剤（三井化学ポリウレタン社製  商品名「タケネートＡ−５０」）とを混合して、ウレタン系接着剤溶液を作製した。
【００６７】
又、アクリル系樹脂（亜細亜工業社製  商品名「エクセロール９１０」）１００重量部及び熱硬化剤（亜細亜工業社製  商品名「エクセルハードナーＤ」）１重量部を均一に混練してなる組成物を溶剤に溶解させて組成物溶液を作製した。次に、この組成物溶液を離型フィルムの離型処理面上に塗布し、乾燥させて溶剤を除去することにより、離型フィルムの離型処理面上に厚み５μｍのアクリル系樹脂シートを形成させた。そして、上記アクリル系樹脂シートを離型フィルムから剥離させることにより、厚み５μｍのアクリル系樹脂シートを得た。
【００６８】
次に、上記アクリル系樹脂シートの一面に、アルミニウムを蒸着させることにより、厚み５００Åのアルミニウム薄膜層を形成させた。続いて、上記アルミニウム薄膜層上に、上記ウレタン系接着剤溶液を塗布し、乾燥させて溶剤を除去することによりウレタン系接着剤層を形成させた。なお、上記ウレタン系接着剤の塗布量は、乾燥後のウレタン系接着剤の重量にして４．０ｇ／ｍ2であった。
【００６９】
更に、上記ウレタン系接着剤層上に、上述のようにして得られた塩化ビニル樹脂積層シートを、塩化ビニル樹脂シートがウレタン系接着剤層に対向した状態となるように重ね合わせた後、塩化ビニル樹脂積層シートから離型フィルムを剥離させることによって、アクリル系樹脂シート、アルミニウム薄膜層、ウレタン系接着剤層及び塩化ビニル樹脂シートがこの順に積層されてなる第一積層シートを作製した。
【００７０】
そして、上記第一積層シートを一対のローラ間に供給して、上記第一積層シートをその厚み方向に加圧すると共にウレタン系接着剤層を硬化させることにより、アクリル系樹脂シート、アルミニウム薄膜層、ウレタン系接着剤層及び塩化ビニル樹脂シートがこの順に積層一体化されてなる第二積層シートを得た。
【００７１】
一方、アクリル系粘着剤（積水化学工業社製  商品名「ＮＭ２」）１００重量部を溶剤に溶解させた後、イソシアネート系架橋剤（日本ポリウレタン社製  商品名「コロネートＬ−２８Ｅ」）２重量部を添加し、均一になるように攪拌してアクリル系粘着剤溶液を作製した。
【００７２】
続いて、一面にシリコーン系樹脂離型剤によって離型処理が施されてなる離型フィルムを用意して、この離型フィルムの離型処理面にコンマコーターを用いてアクリル系粘着剤溶液を塗布し、乾燥させて溶剤を除去することにより、離型フィルムの離型処理面上に厚み３０μｍのアクリル系粘着剤層が形成されてなる粘着シートを作製した。
【００７３】
次に、上記のようにして得られた粘着シートと第二積層シートとを、上記粘着シートのアクリル系粘着剤層が第二積層シートの塩化ビニル樹脂シートと対向した状態となるように重ね合わせて第三積層シートを作製した。
【００７４】
そして、上記第三積層シートを一対のローラ間に供給し、上記第三積層シートをその厚み方向に加圧することにより、アクリル系樹脂シート、アルミニウム薄膜層、ウレタン系接着剤層、塩化ビニル樹脂シート及びアクリル系粘着剤層がこの順に積層一体化されてなる装飾シートを得た。なお、上記装飾シートのアクリル系粘着剤層上には離型フィルムが剥離可能に積層一体化されていた。
【００７５】
（実施例２）
アクリル系樹脂シートの厚みを５μｍの代わりに、１５μｍとしたこと以外は、実施例１と同様の要領で装飾シートを得た。
【００７６】
（実施例３）
塩化ビニル樹脂シートの厚みを５０μｍの代わりに、１５０μｍとしたこと以外は、実施例１と同様の要領で装飾シートを得た。
【００７７】
（実施例４）
アクリル系樹脂シートの厚みを５μｍの代わりに、０．５μｍとしたこと以外は、実施例１と同様の要領で装飾シートを得た。
【００７８】
（比較例１）
先ず、実施例１と同様の要領で、厚み５０μｍの塩化ビニル樹脂シートを作製した。一方、離型フィルムの離型処理面上にアルミニウム薄膜層が剥離可能に積層一体化されてなる転写用アルミニウム蒸着シート（麗光社製  商品名「ＰＸ１９８」）を用意し、この転写用アルミニウム蒸着シートのアルミニウム薄膜層上に実施例１のウレタン系接着剤溶液を塗布し、乾燥させて溶剤を除去することにより、転写用アルミニウム蒸着シートのアルミニウム薄膜層上にウレタン系接着剤層を形成した。
【００７９】
次に、上記転写用アルミニウム蒸着シートを上記塩化ビニル樹脂シート上に、そのウレタン系接着剤層が塩化ビニル樹脂シートに対向した状態となるように重ね合わせ、転写用アルミニウム蒸着シートのアルミニウム薄膜層をウレタン系接着剤層を介して塩化ビニル樹脂シートに転写一体化させた後、転写用アルミニウム蒸着シートの離型フィルムを剥離、除去することにより、塩化ビニル樹脂シート、ウレタン系接着剤層及びアルミニウム薄膜層がこの順に積層一体化されてなる第四積層シートを得た。
【００８０】
続いて、実施例１と同様の要領で粘着シートを作製し、この粘着シートを上記第四積層シートに、粘着シートのアクリル系粘着剤層が第四積層シートのアルミニウム薄膜層と対向した状態となるように重ね合わせて第五積層シートを得た。
【００８１】
そして、上記第五積層シートを一対のローラ間に供給し、上記第五積層シートをその厚み方向に加圧することにより、塩化ビニル樹脂シート、ウレタン系接着剤層、アルミニウム薄膜層、及び、アクリル系粘着剤層がこの順に積層一体化されてなる装飾シートを得た。なお、上記装飾シートのアクリル系粘着剤層上には、離型フィルムが剥離可能に積層されていた。
【００８２】
（比較例２）
アルミニウム薄膜層上に塗布する接着剤を、ウレタン系接着剤の代わりに、エチレン−酢酸ビニル系ホットメルト接着剤（セメダイン社製  商品名「ＨＭ６２２」）とし、第一積層シートを、１８０℃に加熱した状態で、一対のローラ間に供給して、上記第一積層シートをその厚み方向に加圧すること以外は実施例１と同様の要領で、アクリル系樹脂シート、アルミニウム薄膜層、エチレン−酢酸ビニル系ホットメルト接着剤層、塩化ビニル樹脂シート及びアクリル系粘着剤層がこの順に積層一体化されてなる装飾シートを得た。
【００８３】
次に、上記実施例１〜４、及び、比較例１、２で得られた装飾シートについて、初期装飾性、アルミニウム薄膜層のひび割れ、促進耐候性及び耐ガソリン性を下記の要領で評価し、その結果を表１に示した。
【００８４】
（初期装飾性）
得られた装飾シートに光を照射し、装飾シートの反射光による色の鮮明さ及び光沢感を目視観察し、下記基準により、装飾シートの初期装飾性を評価した。
◎：装飾シートは、色が非常に鮮明であり且つ優れた光沢感を有していた。
○：装飾シートは、色が鮮明で且つ光沢感を有していた。
×：装飾シートは、色が鮮明でない或いは光沢感を有していなかった。
【００８５】
（アルミニウム薄膜層のひび割れ）
得られた装飾シートから離型フィルムを２５ｍｍ／ｓｅｃの速度で剥離させた後、この装飾シートのアルミニウム薄膜層を目視観察し、下記基準により評価を行った。
◎：ひび割れは全くなかった。
○：ひび割れが若干認められるが、使用上問題ない程度であった。
×：ひび割れが多数認められ、装飾シートの装飾性が損なわれていた。
【００８６】
（促進耐候性）
サンシャインウェザオメーター（スガ試験機社製）を使用し、ＪＩＳ  Ｄ０２０５（自動車部品の耐候性試験）に準拠して、装飾シートの耐候性について試験を行い、試験開始から４００時間及び１０００時間における装飾シートの外観の色の鮮明さ及び光沢感を目視観察して、下記基準により装飾シートの促進耐候性を評価した。但し、試験開始から４００時間経過時において装飾性が低下していた装飾シートについては、１０００時間経過時の促進耐候性についての評価を行わなかった。
◎：４００時間経過時及び１０００時間経過時の何れにおいても、装飾シートの装飾性
に変化は認められなかった。
○：４００時間経過時において、装飾シートの装飾性に変化は認められず、１０００時
間経過時においても、装飾シートの装飾性はほとんど低下していなかった。
△：４００時間経過時において、装飾シートの装飾性がごく僅かに低下していた。
×：４００時間経過時において、装飾シートの装飾性が低下していた。
【００８７】
（耐ガソリン性）
得られた装飾シートを、２０℃の市販のハイオクガソリンに６０分間浸漬し、装飾シートをハイオクガソリンから取り出して、２３℃の温度下で３分間静置した。次に、この装飾シートに付着しているハイオクガソリンを未使用のガーゼで拭き取った後、装飾シートの外観を目視観察して、下記基準により装飾シートの耐ガソリン性を評価した。
○：装飾シートに変色及び層間剥離が認められなかった。
×：装飾シートに変色或いは層間剥離が認められた。
【００８８】
【表１】
0004843585.tif 000002
【図面の簡単な説明】
【００８９】
【図１】本発明の装飾シートを示した縦断面図である。
【符号の説明】
【００９０】
１    基材シート
２    ウレタン系接着剤層
３    金属薄膜層
４    アクリル系樹脂シート
５    粘着剤層
【図１】
0004843585.tif 000003